(57)【要約】【課題】芯綱ストランドのヤーンを、合成繊維モノフィラメントと合成繊維マルチフィラメントを混撚することにより、潤滑油の含浸性と保油性、含油量の調節、圧縮による径の保持力、耐疲労強度性に優れ、長期にわたって使用可能なワイヤロープを提供する。【解決手段】中心部に潤滑油が含浸された合成繊維の芯綱２が配置され、その外周に複数本の側ストランド３を撚り合わせたワイヤロープ１である。前記合成繊維の芯綱２は、複数本のストランド５を撚り合わせてある。各芯綱ストランド５を構成するヤーン４は、合成繊維モノフィラメント４ａと合成繊維マルチフィラメント４ｂとの混撚りで構成されている。【選択図】図１
2013170322.tif 000002
【特許請求の範囲】
【請求項１】
中心部に潤滑油が含浸された合成繊維の芯綱が配置され、その外周に複数本の側ストランドを撚り合わせたワイヤロープであって、前記合成繊維の芯綱は、複数本のストランドを撚り合わせてなり、各芯綱ストランドを構成するヤーンが合成繊維モノフィラメントと合成繊維マルチフィラメントとの混撚りで構成されていることを特徴とするワイヤロープ。
【請求項２】
前記芯綱ストランドを構成するヤーンは、合成繊維モノフィラメントと合成繊維紡績糸との混撚りで構成されていることを特徴とする請求項１に記載のワイヤロープ。
【請求項３】
前記芯綱ストランドを構成するヤーンは、合成繊維モノフィラメントと合成繊維スプリットヤーンとの混撚りで構成されていることを特徴とする請求項１に記載のワイヤロープ。
【発明の詳細な説明】
【技術分野】
【０００１】
本発明は、合成繊維の芯綱を備えたワイヤロープに関するものであり、エレベーター、クレーン、ロープウェイ、ゴンドラリフトなどとして好適なワイヤロープに関するものである。
【背景技術】
【０００２】
従来から、エレベーター、クレーン、ロープウェイなどに使用されているワイヤロープには、通常、内部中心部に潤滑油を含浸させた芯綱が配置されており、ロープに大きな張力がかかったり、撓んだりすると、芯綱が周囲の鋼線ストランドに押圧され潤滑油が滲出し、滲み出た潤滑油は素線である鋼線に付着して発錆や腐食、摩耗の増大を防ぐと共に、シーブなどにスムーズに巻きつけられる柔軟性と長期にわたって使用できる耐疲労強度性の大きいことが求められている。
【０００３】
その芯綱は、一般的にはサイザル麻、ジュート麻などの天然繊維を撚り合わせたもの、あるいはポリプロピレンなどの合成繊維を撚り合わせたものが用いられている。
【０００４】
天然繊維の芯綱は、含油性と保油性に優れ充分な油量を吸収できて長く潤滑油を浸出できる利点があると共に、芯綱の外周面に配されたストランドによって受ける圧力に対して、充分な保形性を有する反面、天然繊維は元来太くて粗剛な短繊維であるから、集束撚成して芯綱を作る時に径の寸法にばらつきが生じることがある。芯綱の径にばらつきがあると、芯綱の外周面のストランドとの接触圧が一定にならず、高い面圧の受ける箇所と低い面圧の受ける箇所が発生し、高い面圧の受ける部分が早く摩滅することになり、径が細くなってやがて断線に至るという欠点があった。
【０００５】
一方、合成繊維の芯綱は、天然繊維と比べると、軽くて強度があると共に、芯綱の径の寸法にばらつきがなくなり、ロープ全体の形態が安定しているが、繊維形状によっては潤滑油の含浸性が悪くて吸収量が少ないことから、比較的短期間のうちに消失することがあるため、長期間にわたって使用するワイヤロープには適していなかった。
【０００６】
そこで、上記の天然繊維のみからなる芯綱および合成繊維のみからなる芯綱の欠点を解消するものとして、含油性に優れた天然繊維を内芯とし、軽くて丈夫で保形性のよい合成繊維を外芯にして天然繊維と合成繊維の長所を生かした、ワイヤロープが提案されている（例えば、特許文献１参照）。
【先行技術文献】
【特許文献】
【０００７】
【特許文献１】実開昭６０−８２４９５号公報
【発明の概要】
【発明が解決しようとする課題】
【０００８】
しかしながら、上記の特許文献１は、天然繊維と合成繊維との異質の材料を使用していることから、内芯と外芯の馴染み性がよくなく、天然繊維の内芯を合成繊維の外芯で撚り合わせたものでは、ロープ径を安定して均一にすることが難しいといった問題点があった。
【０００９】
本発明は、上記のような問題点を解決することを課題として研究開発されたもので、芯綱ストランドのヤーンを、合成繊維モノフィラメントと合成繊維マルチフィラメントまたは合成繊維モノフィラメントと合成繊維紡績糸あるいは合成繊維モノフィラメントとスプリットヤーンを混撚することにより、潤滑油の含浸性と保油性、含油量の調節、圧縮による径の保持力、耐疲労強度性に優れ、長期にわたって使用可能なワイヤロープを提供することを目的とするものである。
【課題を解決するための手段】
【００１０】
上記の課題を解決し、その目的を達成する手段として、本発明は、中心部に潤滑油が含浸された合成繊維の芯綱が配置され、その外周に複数本の側ストランドを撚り合わせたワイヤロープであって、前記合成繊維の芯綱は、複数本のストランドを撚り合わせてなり、各芯綱ストランドを構成するヤーンが合成繊維モノフィラメントと合成繊維マルチフィラメントとの混撚りで構成されていることを特徴とするワイヤロープを開発し、採用した。
【００１１】
また、本発明は上記のように構成したワイヤロープにおいて、前記芯綱ストランドのヤーンは、合成繊維モノフィラメントと合成繊維紡績糸との混撚りで構成されていることを特徴とするワイヤロープ、および合成繊維モノフィラメントと合成繊維スプリットヤーンとの混撚りで構成されていることを特徴とするワイヤロープを開発し、採用した。
【発明の効果】
【００１２】
本発明によれば、芯綱の各ストランドを構成するヤーンを、合成繊維モノフィラメントと合成繊維マルチフィラメントとの混撚り、または合成繊維モノフィラメントと合成繊維紡績糸との混撚り、あるいは合成繊維モノフィラメントとスプリットヤーンとの混撚りであり、マルチフィラメント、紡績糸は多数の糸を集束して撚ってあるから、潤滑油をフィラメント間に浸透含浸させやすく、保油性にも優れ芯綱全体の潤滑油の量を調節できる。また、合成繊維スプリットヤーンは、多くのスリットが形成されてあるから、そのスリットを介して潤滑油を充分に吸収でき、長期にわたって的確な潤滑油を浸出させることができる。また、モノフィラメントは硬度性があるから、形態保持性に富みワイヤロープの形崩れを起こすことがない。
【図面の簡単な説明】
【００１３】
【図１】本発明の実施形態を示すワイヤロープの断面図である。
【図２】本発明の芯綱の拡大断面図である。
【図３】２本の混撚ヤーンの断面図である。
【図４Ａ】３本の混撚ヤーンの断面図である。
【図４Ｂ】３本の混撚ヤーンの断面図である。
【図５】２本の別な混撚ヤーンの断面図である。
【図６】２本のさらに別な混撚ヤーンの断面図である。
【発明を実施するための最良の形態】
【００１４】
以下に、本発明の第１実施の形態を添付の図１〜図４に基づいて説明する。図１は本発明の実施例を示すワイヤロープの断面図、図２はワイヤロープの中心部に組み込まれる前の芯綱の拡大断面図、図３〜６はヤーンの断面図である。ワイヤロープ１は、例えば、８×Ｓ（１９）、６×Ｓ（１９）、８×Ｗ（１９）、６×Ｗ（１９）などの構造のものであって、中心部に配される芯綱２と、その芯綱２の外周面に８本の鋼線側ストランド３、３………３を撚り合わせて形成したものである。
【００１５】
前記芯綱２は、図２に示すように、ポリプロピレン繊維を多数本束ねて撚ったヤーン４を７本撚り合わせて１本の芯綱ストランド５とし、その芯綱ストランド５を３本撚り合わせた構成になっている。
【００１６】
各芯綱ストランド５を構成するヤーン４は、図３に示すように、ポリプロピレン製のモノフィラメント４ａとポリプロピレン製のマルチフィラメント４ｂとの２つ打ち混撚り、あるいは図４に示すように、ポリプロピレン製のモノフィラメント４ａとポリプロピレン製のマルチフィラメント４ｂとの３つ打ち混撚りとされるが、含油量の調節または硬さ（形状安定）調節できるようこれ以外の混撚り比率の時もある。
【００１７】
前記ヤーン４の繊維をポリプロピレン繊維としたが、ポリエチレン、ポリエステル、ポリアミド、ビニロン、アラミド、ポリアリレートあるいはビニロンとポリエステルの混紡糸などを用いることができる。また、前記ヤーン４をポリプロピレンとした時の繊維形状としては、マルチフィラメント、モノフィラメント、紡績糸、スプリットヤーン、フラットヤーン、連糸を使用することができる。
【００１８】
図５、図６に示すのは、本発明の第２、第３実施の形態を示すもので、前記第１実施の形態では、各芯綱ストランド５を構成するヤーン４をポリプロピレン製のモノフィラメント４ａとポリプロピレン製のマルチフィラメント４ｂとしたが、この第２実施の形態では、ポリプロピレン製のモノフィラメント４ａとポリプロピレン製の紡績糸４ｃ、第３実施の形態では、ポリプロピレン製のモノフィラメント４ａとポリプロピレンやポリエチレンなどのポリオレフィン系のスプリットヤーン４ｄとの２つ打ち混撚りで構成された点が異なっているだけであり、他の構成はすべて第１実施の形態と同じであることからその部分の説明は省略する。
【００１９】
このように構成された本発明の第１実施形態におけるワイヤロープ１の使用状態を作用、効果と共に説明すれば、エレベーターのロープとして使用すると、芯綱２を構成する複数本のストランド５のヤーン４は、ポリプロピレン製のモノフィラメント４ａとポリプロピレン製のマルチフィラメント４ｂとから構成されており、ポリプロピレン製のモノフィラメント４ａは固くて腰が強いので、荷重が生じた時の弾性変形が少なく、これによって芯綱の変形によるワイヤロープのつぶれ変形や伸び変形を防ぐことができる。また、芯綱２は上述したように、比較的弾性変形が小さいことから、芯綱の剛性が向上し、ストランド素線の局部曲げ応力が小さくなり、素線の切断がなくなる。さらに、ポリプロピレン製のマルチフィラメント４ｂは多数本を束ねてあるから、高強度であると共に、多数のフィラメント間に潤滑油を充分に浸透含浸でき、芯綱全体の潤滑油の量を調節しやすくなり、長期にわたって的確な潤滑油を浸出させることができる。
【００２０】
また、第２実施形態の芯綱２の場合、複数本のストランド５のヤーン４が、ポリプロピレン製のモノフィラメント４ａとポリプロピレン製の紡績糸４ｃとの混撚であり、ポリプロピレン製のモノフィラメント４ａは前述したように、固くて腰が強いので、荷重が生じた時の弾性変形が少なく、これによって芯綱の変形によるワイヤロープのつぶれ変形や伸び変形を防ぐことができる。一方、ポリプロピレン製の紡績糸４ｃは、多数本を引き揃えた糸の間に潤滑油を充分に浸透含浸でき、芯綱全体の潤滑油の量を調節しやすくなり、保油性にも富み長期にわたって的確な潤滑油を浸出させることができる。
【００２１】
さらに、第３実施形態の芯綱２の場合、複数本のストランド５のヤーン４が、ポリプロピレン製のモノフィラメント４ａとポリプロピレンやポリエチレンなどのポリオレフィン系のスプリットヤーン４ｄとの混撚で、ポリプロピレン製のモノフィラメント４ａは前述したように、固くて腰が強いので、荷重が生じた時の弾性変形が少なく、これによって芯綱の変形によるワイヤロープのつぶれ変形や伸び変形を防ぐことができる。一方、ポリプロピレンやポリエチレンなどのポリオレフィン系のスプリットヤーン４ｄは多くのスリットが形成されてあるから、そのスリットを介して潤滑油を浸透含浸し長期にわたって的確な潤滑油を浸出させることができる。
【００２２】
以上、本発明の実施の形態については、ワイヤロープを８×Ｓ（１９）の構造のもので、芯綱をポリプロピレン製のもので説明したが、必ずしもこれに限定されるものではなく、本発明の目的を達成でき、かつ本発明の要旨を逸脱しない範囲内で種々の設計変更が可能であるのは言うまでもない。
【産業上の利用可能性】
【００２３】
本発明は、エレベーター、クレーン、ロープウェイ、ゴンドラリフトなどのワイヤロープとして好適に利用できるものである。
【符号の説明】
【００２４】
１    ワイヤロープ
２    芯綱
３    側ストランド
４    ヤーン
４ａ  合成繊維モノフィラメント
４ｂ  合成繊維マルチフィラメント
４ｃ  合成繊維紡績糸
４ｄ  合成繊維スプリットヤーン
５    芯綱ストランド
【図１】
2013170322.tif 000003
【図２】
2013170322.tif 000004
【図３】
2013170322.tif 000005
【図４Ａ】
2013170322.tif 000006
【図４Ｂ】
2013170322.tif 000007
【図５】
2013170322.tif 000008
【図６】
2013170322.tif 000009